(57)【要約】【課題】耐食性などの耐久性に優れたアルミニウム製クラッド管を提供する。【解決手段】アルミニウム管の心材と、当該心材の内面及び外面の少なくとも一方にクラッドされた犠性陽極材層を備えるアルミニウム製クラッド管において、前記犠性陽極材層が、Ｓｉ：０．１０〜１．５０ｍａｓｓ％、Ｍｇ：０．１０〜２．００ｍａｓｓ％を含有し、残部Ａｌ及び不可避的不純物からなるアルミニウム合金からなり、前記犠性陽極材層に存在する円相当直径１．０〜１０μｍのＭｇ−Ｓｉ系晶出物が３００００個／ｍｍ２以下であることを特徴とするアルミニウム製クラッド管、ならびに、その製造方法。【選択図】なし【特許請求の範囲】
【請求項１】
アルミニウム管の心材と、当該心材の内面及び外面の少なくとも一方にクラッドされた犠性陽極材層を備えるアルミニウム製クラッド管において、前記犠性陽極材層が、Ｓｉ：０．１０〜１．５０ｍａｓｓ％、Ｍｇ：０．１０〜２．００ｍａｓｓ％を含有し、残部Ａｌ及び不可避的不純物からなるアルミニウム合金からなり、前記犠性陽極材層に存在する円相当直径１．０〜１０μｍのＭｇ−Ｓｉ系晶出物が３００００個／ｍｍ２以下であることを特徴とするアルミニウム製クラッド管。
【請求項２】
前記犠牲陽極材層のアルミニウム合金が、Ｆｅ：０．０５〜１．００ｍａｓｓ％、Ｎｉ：０．０５〜１．００ｍａｓｓ％、Ｃｕ：０．０５〜１．００ｍａｓｓ％、Ｍｎ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種以上を更に含有する、請求項１に記載のアルミニウム製クラッド管。
【請求項３】
１７５℃で５時間の増感処理後に、前記犠牲陽極材層表面から５μｍまでの深さの領域において観察される長さ１０〜１０００ｎｍのＭｇ−Ｓｉ系析出物が１０００〜５００００個／μｍ３である、請求項１又は２に記載のアルミニウム製クラッド管。
【請求項４】
前記アルミニウム管の心材の内面及び外面の一方に犠性陽極材層がクラッドされており、他方にろう材層がクラッドされている、請求項１〜３のいずれか一項に記載のアルミニウム製クラッド管。
【請求項５】
請求項１〜４のいずれか一項に記載のアルミニウム製クラッド管の製造方法であって、前記犠性陽極材層用のアルミニウム合金を半連続鋳造する半連続鋳造工程と；犠性陽極材層用の鋳塊をアルミニウム管の心材の内面及び外面の少なくとも一方に組み合わせてビレットとする組み合わせ工程と；前記ビレットを押出成形する押出成形工程と；を備え、前記半連続鋳造工程における鋳塊表面の冷却速度を１℃／秒以上とすることを特徴とするアルミニウム製クラッド管の製造方法。
【請求項６】
前記押出成形工程前にビレットを４５０〜５７０℃に加熱する加熱工程と；前記押出成形工程後にクラッド押出管を０．１〜１０００℃／秒の速度で冷却する冷却工程と；を更に備える、請求項５に記載のアルミニウム製クラッド管の製造方法。
【請求項７】
前記冷却工程後に、クラッド押出管を１００〜３００℃で５分間以上熱処理する熱処理工程を更に備える、請求項６に記載のアルミニウム製クラッド管の製造方法。
【発明の詳細な説明】
【技術分野】
【０００１】
本発明は、ルームエアコンの配管、自動車用熱交換器の配管、自動車及び各種産業用機器の配管に用いられ、耐食性に優れたアルミニウム製クラッド管に関する。
【背景技術】
【０００２】
従来のアルミニウム製クラッド管としては、３０００系の母材にＺｎ溶射により犠牲防食層を付与する方法（特許文献１）、或いは、Ａｌ−Ｚｎ合金クラッドにより犠牲防食層を付与する方法等（特許文献２）によって、Ｚｎにより耐食性を向上させたものが提案されている。
【０００３】
しかしながら、これら先行技術において用いられるＺｎは、腐食速度を速めるために早期に犠牲防食層が消費されてしまい、目標とする寿命が得られない問題があった。また、Ｚｎは将来的に枯渇するとされており、Ｚｎを用いない防食手法の確立が求められている。
【先行技術文献】
【特許文献】
【０００４】
【特許文献１】特開２０１１−８５２９０号公報
【特許文献２】特開平１０−４６３１２号公報
【発明の概要】
【発明が解決しようとする課題】
【０００５】
本発明は上記問題等に鑑みてなされたものであり、Ｚｎを用いずに耐食性に優れたアルミニウム製クラッド管を提供することを目的とする。
【課題を解決するための手段】
【０００６】
上記課題を解決するため、本発明者等は、犠牲陽極材層中におけるＭｇ−Ｓｉ系晶出物の面密度に注目し、これを所定以下とすることにより十分な防食効果が発揮できることを見出した。更に、本発明者等は、犠牲陽極材層中においてマトリックスより電位の卑な金属間化合物である微細なＭｇ−Ｓｉ系析出物に着目した。具体的には、Ｚｎが存在しない状態においても、この所定の大きさの析出物の体積密度を所定範囲とすることによる防食効果によって十分な耐食性が発揮されることを見出し、本発明を完成するに至った。
【０００７】
本発明は請求項１において、アルミニウム管の心材と、当該心材の内面及び外面の少なくとも一方にクラッドされた犠性陽極材層を備えるアルミニウム製クラッド管において、前記犠性陽極材層が、Ｓｉ：０．１０〜１．５０ｍａｓｓ％、Ｍｇ：０．１０〜２．００ｍａｓｓ％を含有し、残部Ａｌ及び不可避的不純物からなるアルミニウム合金からなり、前記犠性陽極材層に存在する円相当直径１．０〜１０μｍのＭｇ−Ｓｉ系晶出物が３００００個／ｍｍ２以下であることを特徴とすることを特徴とするアルミニウム製クラッド管とした。
【０００８】
本発明は請求項２では請求項１において、前記犠牲陽極材層のアルミニウム合金が、Ｆｅ：０．０５〜１．００ｍａｓｓ％、Ｎｉ：０．０５〜１．００ｍａｓｓ％、Ｃｕ：０．０５〜１．００ｍａｓｓ％、Ｍｎ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％及びＶ：０．０５〜０．３０ｍａｓｓ％から選択される１種以上を更に含有するものとした。
【０００９】
本発明は請求項３では請求項１又は２において、１７５℃で５時間の増感処理後に、前記犠牲陽極材層表面から５μｍまでの深さの領域において観察される長さ１０〜１０００ｎｍのＭｇ−Ｓｉ系析出物が１０００〜５００００個／μｍ３であるものとした。
【００１０】
本発明は請求項４では請求項１〜３のいずれか一項において、前記アルミニウム管の心材の内面及び外面の一方に犠性陽極材層がクラッドされており、他方にろう材層がクラッドされているものとした。
【００１１】
本発明は請求項５において、請求項１〜４のいずれか一項に記載のアルミニウム製クラッド管の製造方法であって、前記犠性陽極材層用のアルミニウム合金を半連続鋳造する半連続鋳造工程と；犠性陽極材層用の鋳塊をアルミニウム管の心材の内面及び外面の少なくとも一方に組み合わせてビレットとする組み合わせ工程と；前記ビレットを押出成形する押出成形工程と；を備え、前記半連続鋳造工程における鋳塊表面の冷却速度を１℃／秒以上とすることを特徴とするアルミニウム製クラッド管の製造方法とした。
【００１２】
本発明は請求項６では請求項５において、前記押出成形工程前にビレットを４５０〜５７０℃に加熱する加熱工程と；前記押出成形工程後にクラッド押出管を０．１〜１０００℃／秒の速度で冷却する冷却工程と；を更に備えるものとした。
【００１３】
本発明は請求項７では請求項６において、前記冷却工程後に、クラッド押出管を１００〜３００℃で５〜６００分間熱処理する熱処理工程を更に備えるものとした。
【発明の効果】
【００１４】
本発明に係るアルミニウム製クラッド管は、ルームエアコンの配管、自動車用熱交換器の配管、自動車及び各種産業用機器の配管として、大気環境、塩害環境、海水環境、酸性やアルカリ性の特殊環境等においても良好な耐食性を発揮することができる。
【発明を実施するための形態】
【００１５】
１．アルミニウム製クラッド管
１−１．構造
本発明に係るアルミニウム製クラッド管は、ルームエアコンの配管、自動車用熱交換器の配管、自動車及び各種産業用機器の配管などに好適に用いられる。このような配管は、アルミニウム管の心材の内面及び外面のいずれか一方に犠牲陽極材層をクラッドした二層クラッド管として構成される。例えば、犠牲陽極材層側が外部環境に曝される配管外面となるように管状に成形される。管内部が、フロンなどの冷媒の流路となる。
【００１６】
これに代わって、犠牲陽極材層側が配管内面になるように成形してもよい。また、犠牲陽極材層／心材／ろう材層の三クラッド管（犠牲陽極材層が配管の内面又は外面のいずれでもよい）、或いは、犠牲陽極材層／心材／犠牲陽極材層の三層クラッド管を用いて配管を構成してもよい。
【００１７】
アルミニウム合金製クラッド管の犠牲陽極材層の厚さは特に限定されるものではないが、１０〜３００μｍとするのが好ましい。犠牲陽極材層の片面クラッド率は、５〜３０％とするのが好ましい。また、犠牲陽極材層／心材／ろう材層の三層クラッド管において、ろう材層の厚さは特に限定されるものではないが、１０〜３００μｍとするのが好ましい。ろう材の片面クラッド率は、５〜３０％とするのが好ましい。
【００１８】
１−２．合金組成
次に、本発明に係るアルミニウム製クラッド管における各構成材の組成について説明する。
【００１９】
（ａ）犠牲陽極材層
犠牲陽極材層は、Ｓｉ：０．１０〜１．５０ｍａｓｓ％（以下、単に「％」と記す）、Ｍｇ：０．１０〜２．００％を含有し、残部Ａｌ及び不可避的不純物からなるアルミニウム合金からなる。すなわち、これらＳｉ及びＭｇを必須元素とする。Ｓｉ及びＭｇは、犠牲陽極材層中にＭｇとＳｉを主成分とする微細なＭｇ−Ｓｉ系析出物を形成する。このＭｇ−Ｓｉ系析出物は、ろう付後の冷却中や室温においても析出する。
【００２０】
このＭｇ−Ｓｉ系析出物は、針状のβ’’相（Ｍｇ２Ｓｉ）であり、Ｃｕが添加されている場合は同一形状のＱ’’相（Ａｌ−Ｍｇ−Ｓｉ−Ｃｕ）である。Ｍｇ−Ｓｉ系析出物は、マトリックスよりも孔食電位が卑であるために優先的に溶解するので、Ｚｎを用いることなく犠牲防食効果を発現できる。また、Ｍｇ−Ｓｉ系析出物には、その溶解時にＭｇが優先的に溶出して表面にＳｉ濃縮層を形成する働きもあり、これによって耐食性が更に向上する。
【００２１】
Ｓｉ含有量とＭｇ含有量の少なくともいずれか一方が０．１０％未満の場合には、強度が低下し、クラッド管製造時に犠牲陽極材層の不均一な伸びが発生し、犠牲陽極材層のクラッド率が不均一となる。Ｓｉ含有量が１．５０％を超えると融点が低下するため、ろう付加熱時に犠牲陽極材層の一部又は全体が溶融してしまう。Ｍｇ含有量が２．００％を超えると犠牲陽極材層表面の酸化膜厚さが厚くなり、心材との良好なクラッド板を得るのが困難となる。以上により、犠牲陽極材層のＳｉ含有量を０．１０〜１．５０％、Ｍｇ含有量を０．１０〜２．００％と規定する。好ましいＳｉ含有量は０．２０〜１．００％であり、好ましいＭｇ含有量は０．３０〜１．００％である。
【００２２】
犠牲陽極材層のアルミニウム合金は選択的添加元素として、Ｆｅ：０．０５〜１．００ｍａｓｓ％、Ｎｉ：０．０５〜１．００ｍａｓｓ％、Ｃｕ：０．０５〜１．００ｍａｓｓ％、Ｍｎ：０．０５〜１．５０ｍａｓｓ％、Ｔｉ：０．０５〜０．３０ｍａｓｓ％、Ｚｒ：０．０５〜０．３０ｍａｓｓ％、Ｃｒ：０．０５〜０．３０ｍａｓｓ％、Ｖ：０．０５〜０．３０ｍａｓｓ％から選択される１種以上を更に含有するのが好ましい。
【００２３】
ＦｅとＮｉは、耐食性の向上に寄与する。これらの元素はＡｌの腐食速度を増大させる作用があるが、Ｆｅ系化合物やＮｉ系化合物を均一に分布させると腐食が分散し、結果として貫通寿命が向上する。ＦｅとＮｉの含有量が０．０５％未満では、貫通寿命の向上効果が不十分となる。一方、ＦｅとＮｉの含有量が１．００％を超えると、腐食速度の増大が著しくなる。以上により、ＦｅとＮｉの含有量は、０．０５〜１．００％とするのが好ましく、０．１〜０．５％とするのが更に好ましい。
【００２４】
Ｃｕが含有されることによって、上記Ｍｇ−Ｓｉ系析出物がＱ’’相（Ａｌ−Ｍｇ−Ｓｉ−Ｃｕ）となり、この析出物をより微細に分散させることができる。そのためには、Ｃｕ含有量を０．０５％以上とするのが好ましい。但し、Ｃｕ含有量が１．００％を超えると、腐食速度の増大が著しくなる。以上により、Ｃｕ量の含有量は、０．０５〜１．００％とするのが好ましく、０．１〜０．５％とするのが更に好ましい。
【００２５】
ＭｎはＡｌ−Ｍｎ系金属間化合物として晶出又は析出して、強度の向上に寄与する。また、Ａｌ−Ｍｎ系金属間化合物はＦｅを取り込むために、不可避的不純物としてのＦｅ及び耐食性を向上させる目的で添加するＦｅによる腐食速度増大作用を抑制する働きを有する。これらの効果を得るためには、Ｍｎ含有量を０．０５％以上とするのが好ましい。但し、Ｍｎ含有量が１．５０％を超えると、巨大な金属間化合物が晶出して製造性を阻害する場合がある。以上により、Ｍｎ量の含有量は、０．０５〜１．５０％とするのが好ましく、０．１〜１．０％とするのが更に好ましい。
【００２６】
Ｔｉ、Ｚｒ、Ｃｒ及びＶは、耐食性、特に耐孔食性の向上に寄与する。アルミニウム合金中に添加されたＴｉ、Ｚｒ、Ｃｒ、Ｖは、その濃度の高い領域と濃度の低い領域とに分かれ、それらが犠牲陽極材層の板厚方向に沿って交互に積層状に分布する。ここで、濃度の低い領域は、濃度の高い領域よりも優先的に腐食することにより腐食形態が層状となる。その結果、犠牲陽極材層の板厚方向に沿った腐食に部分的に遅速が生じ、全体として腐食の進行が抑制されて耐孔食性が向上する。このような耐孔食性向上の効果を十分に得るためには、Ｔｉ、Ｚｒ、Ｃｒ、Ｖの含有量を０．０５％以上とするのが好ましい。一方、Ｔｉ、Ｚｒ、Ｃｒ、Ｖの含有量が０．３０％を超えると、鋳造時に粗大な化合物が生成されて製造性を阻害する場合がある。以上により、Ｔｉ、Ｚｒ、Ｃｒ、Ｖの含有量は０．０５〜０．３０％とするのが好ましく、０．１〜０．２％とするのが更に好ましい。
【００２７】
以上述べた必須元素及び選択的添加元素の他に不可避的不純物として、Ｆｅ、Ｚｎ、Ｎａ、Ｃａ、Ｓｒ等を単独で０．０５％以下、合計で０．１５％以下含有していても、犠牲陽極材層の作用を損なうことはない。なお、不可避的不純物としてのＦｅは、選択的添加元素として積極的に含有させない場合に、地金に不純物として存在するものである。
【００２８】
（ｂ）心材
本発明に係るアルミニウム製クラッド管の心材の材質は、アルミニウム材であれば特に限定されるものではない。ここで、アルミニウム材とは、純アルミニウムとアルミニウム合金をいう。純アルミニウムとは、純度９９％以上のアルミニウムであって、例えば１０００系のアルミニウム材が挙げられる。アルミニウム合金としては、例えばＡｌ−Ｃｕ系（２０００系）、Ａｌ−Ｍｎ系（３０００系）、Ａｌ−Ｓｉ系（４０００系）、Ａｌ−Ｍｇ系（５０００系）、Ａｌ−Ｍｇ−Ｓｉ系（６０００系）、Ａｌ−Ｍｇ−Ｚｎ系（７０００系）等のアルミニウム材が好適に用いられる。
【００２９】
（ｂ）ろう材層
ろう材層に用いられるアルミニウム材は特に限定されるものではないが、通常のろう付において用いられるＡｌ−Ｓｉ系合金ろう材が好適に用いられる。例えば、ＪＩＳ４３４３、４０４５、４０４７の各アルミニウム合金（Ａｌ−７〜１３％Ｓｉ）を用いるのが好ましい。
【００３０】
１−３．犠牲陽極材層中に存在するＭｇ−Ｓｉ系晶出物の面密度
本発明に係るアルミニウム製クラッド板の犠牲陽極材層には、円相当直径１．０〜１０μｍのＭｇ−Ｓｉ系晶出物が面密度として３００００個／ｍｍ２以下存在する。Ｍｇ−Ｓｉ系晶出物とは、基本的にＭｇとＳｉが原子個数比２対１で構成されるものである。この晶出物には、犠牲陽極材層に選択的添加元素としてＦｅやＣｕが含有される場合には、Ｍｇ２Ｓｉの他にＭｇ−Ｓｉ−Ｆｅ、Ｍｇ−Ｓｉ−Ｃｕの３元組成や、Ｍｇ−Ｓｉ−Ｆｅ−Ｃｕの４元組成も含まれる。
【００３１】
粗大なＭｇ−Ｓｉ系晶出物は、腐食の集中を招き、耐食性を低下させる。この粗大なＭｇ−Ｓｉ系晶出物は、熱間押出し以降の工程では再固溶できない場合がある。そのため、熱間押出し工程までに晶出物を減少させておく必要がある。
【００３２】
本発明者らが種々検討したところ、犠牲陽極材層中に存在する粗大Ｍｇ−Ｓｉ系晶出物の面密度を所定範囲に規定することにより、上述の犠牲防食層としての機能低下を防止できることを見出した。通常、犠牲陽極材層中に存在するＭｇ−Ｓｉ系晶出物の大きさは、円相当直径として０．１〜１０μｍであるが、犠牲防食機能を低下させる粗大なＭｇ−Ｓｉ系晶出物の大きさは、円相当直径として１．０〜１０μｍであることが判明した。円相当直径が１．０μｍ未満のＭｇ−Ｓｉ系晶出物は、犠牲防食機能を低下させるものではない。また、円相当直径が１０μｍを超えるＭｇ−Ｓｉ系晶出物は、均質化処理などの熱処理によって再固溶するため殆ど存在しない。詳細な検討の結果、このような円相当直径１．０〜１０μｍの粗大Ｍｇ−Ｓｉ系晶出物の面密度が３００００個／ｍｍ２を超えると、腐食が晶出物に集中して犠牲防食機能を大きく低下させることが判明した。なお、この面密度は小さい程好ましく、０個／ｍｍ２が最も好ましい。
【００３３】
上記Ｍｇ−Ｓｉ系晶出物の面密度は、犠牲陽極材層の任意の部分を顕微鏡観察することによって測定される。例えば、厚さ方向に沿った断面や板材表面と平行な断面を観察するものである。簡便性の観点から、厚さ方向に沿った断面について測定するのが好ましい。なお、面密度は、複数個所の測定値の算術平均値として規定される。
【００３４】
１−４．犠牲陽極材層中のＭｇ−Ｓｉ系析出物の体積密度
本発明に係るアルミニウム製クラッド管では、犠牲陽極材層表面から所定の深さ領域に存在する微細なＭｇ−Ｓｉ系析出物の体積密度を所定範囲に規定する。本発明者らは、本発明に係るアルミニウム製クラッド管の犠牲陽極材層がＺｎを含有しないにも拘わらず犠牲防食効果を発揮することを見出した。これは、犠牲陽極材層に、母材よりも卑な相や生成物が存在することを示唆するものである。検討の結果、顕微鏡観察では視認するのが難しい極めて微細なＭｇ−Ｓｉ系析出物が、犠牲防食効果発現の要因であることが判明した。このようなＭｇ−Ｓｉ系析出物はＴＥＭなどの顕微鏡観察では視認するのが難しいが、１７５℃で５時間の増感処理を施すことにより顕微鏡観察が容易なサイズの針状のＭｇ−Ｓｉ系析出物が観察された。このことは、元々存在する極めて微細なＭｇ−Ｓｉ系析出物が増感処理により大きく成長したものと考えられる。本発明者らの更なる検討により、上記の増感処理後において、犠牲陽極材表面から５μｍまでの深さの領域で観察される１０〜１０００ｎｍの長さを示す針状のＭｇ−Ｓｉ系析出物の体積密度と犠牲防食効果との間に相関関係があることが判明した。なお、本発明者らの分析によれば、このような微細なＭｇ−Ｓｉ系析出物の増感処理前の元々の長さは、数ｎｍ〜５０ｎｍであるものと推定される。
【００３５】
そこで、更に検討を重ねたところ、上記増感処理後において長さ１０〜１０００ｎｍの針状のＭｇ−Ｓｉ系析出物の体積密度が１０００〜５００００個／μｍ３の場合に、良好な犠牲防食効果が得られることが判明した。体積密度が１０００個／μｍ３未満では、Ｍｇ−Ｓｉ系析出物の析出量が少な過ぎるため犠牲防食効果が不十分であった。一方、体積密度が５００００個／μｍ３を超えると、Ｍｇ−Ｓｉ系析出物の析出量が多過ぎるために腐食速度が速くなり過ぎて十分な耐食寿命が得られなかった。
【００３６】
ここで、上記増感処理後に犠牲陽極材表面から５μｍまでの深さの領域において観察されるＭｇ−Ｓｉ系析出物が１０ｎｍ未満のものについては、増感処理後においても存在を明確に確認できないために対象としなかった。一方、１０００ｎｍを超えるものについては、腐食が集中して腐食速度が増大し、耐食性が悪化することが判明した。
【００３７】
Ｍｇ−Ｓｉ系析出物の上記体積密度は、ＦＩＢ（Ｆｏｃｕｓｅｄ  Ｉｏｎ  Ｂｅａｍ）で作製した厚さ１００〜２００ｎｍ程度の試験片の１００面における５０万倍程度のＴＥＭ像を任意に複数箇所（５〜１０箇所）撮影し、表面から５μｍまでの深さの領域において１００方向に沿って３方向に析出している長さ１０〜１０００ｎｍの針状析出物の数を画像処理により測定し、測定体積で割ることで各測定箇所の密度を求めた。そして、複数個所の算術平均値をもって試料の密度分布とした。
【００３８】
２．アルミニウム製クラッド管の製造方法
次に、本発明に係るアルミニウム製クラッド管の製造方法について説明する。この製造方法では、犠性陽極材層用のアルミニウム合金を半連続鋳造する半連続鋳造工程と；犠性陽極材層用の鋳塊をアルミニウム管の心材の内面及び外面の少なくとも一方に組み合わせてビレットとする組み合わせ工程と；ビレットを押出成形する押出成形工程と；を備え、半連続鋳造工程における鋳塊表面の冷却速度を１℃／秒以上とすることを特徴とする。そして、押出成形工程前にビレットを４５０〜５７０℃に加熱する加熱工程と；押出成形工程後にクラッド押出管を０．１〜１０００℃／秒の速度で冷却する冷却工程と；を更に備えることが好ましい。また、この冷却工程後に、クラッド押出管を１００〜３００℃で５〜６００分間熱処理する熱処理工程を更に備えるのが更に好ましい。
【００３９】
２−１．犠牲陽極材層用鋳塊の半連続鋳造工程における鋳塊表面の冷却速度
犠牲陽極材層用鋳塊は、半連続鋳造工程により製造される。この半連続鋳造工程において、犠性陽極材層用のアルミニウム合金の鋳塊表面の冷却速度を１℃／秒以上とする。冷却速度が１℃／秒未満の場合は、犠牲陽極材中に粗大なＭｇ−Ｓｉ系晶出物が生成し、Ｍｇ−Ｓｉ系晶出物の適切分布が得られない。冷却速度は鋳塊組織を観察し、デンドライトアームスペーシングから算出することができる（軽金属学会研委員会著  「アルミニウムとデンドライトアームスペーシングと冷却速度の測定法」）。ここで鋳塊表面とは、最表面から３０ｍｍまでの範囲を言うものとする。
【００４０】
２−２．心材
アルミニウム材の心材は、常法に従ってＤＣ鋳造法等によって鋳造される。心材の鋳塊は、必要に応じて均質化処理と面削を施してその所定の板厚とするか、或いは、熱間圧延や冷間圧延を更に施して所定の板厚とする。
【００４１】
２−３．ろう材層
ろう材は、常法に従って連続鋳造法等によって鋳造される。ろう材の鋳塊は、必要に応じて面削、熱間圧延、冷間圧延を施して所定の板厚の圧延板とする。
【００４２】
２−４．組み合わせ工程
２層クラッド管の場合には心材鋳塊の内面又は外面の一方に犠牲陽極材用鋳塊を配し、３層クラッド管の場合は他方に犠牲陽極材用鋳塊又はろう材用鋳塊を更に配して組み合わせてビレットとする。
【００４３】
２−６．押出成形工程前の加熱工程
次いで、上記ビレットを、押出成形工程前に４５０〜５７０℃に加熱される加熱工程にかけるのが好ましい。この加熱工程により、金属組織を均一にする均質化効果が得られるとともに、粗大なＭｇ−Ｓｉ系晶出物を再固溶させる。この効果を得るためには、熱処理温度が４５０℃とするのが好ましい。一方、熱処理温度が５７０℃を超えると、犠牲陽極材層が溶融するおそれがある。上記効果を得るためには、熱処理工程の保持時間は５分間以上とするのが好ましい。５分間未満では、十分な金属組織均一効果と粗大Ｍｇ−Ｓｉ系晶出物の再固溶効果が得られない場合がある。生産性や経済性の観点から、この保持時間は２０時間以下とするのが好ましい。
【００４４】
２−７．押出成形工程
次いで、間接押出機によってビレットを押出してクラッド押出管を得る。押出成形には、通常の間接押出機を使用した押出成形法を用いることができる。
【００４５】
２−８．押出成形工程後の冷却工程
押出成形されたクラッド押出管を、０．１〜１０００℃／秒の速度で冷却する冷却工程にかけるのが好ましい。Ｍｇ−Ｓｉ系析出物は冷却中や室温において析出するが、冷却速度が０．１℃／秒未満ではこの析出物が粗大化する場合があり、１０００℃／秒を超えると析出が微細になり過ぎる場合がある。なお、この冷却速度は、１〜１００℃／秒が更に好ましい。
【００４６】
２−９．冷却工程後の熱処理工程
上記冷却工程後に、クラッド押出管を１００〜３００℃で５分間以上熱処理する熱処理工程を更に備えるのが好ましい。この熱処理工程により、Ｍｇ−Ｓｉ系析出物の析出を促進させることができる。熱処理温度が１００℃未満の場合や熱処理時間が５分未満の場合には、Ｍｇ−Ｓｉ系析出物の析出促進効果が不十分となる場合がある。一方、熱処理温度が３００℃を超える場合には、Ｍｇ−Ｓｉ系析出物が再固溶してしまう場合がある。熱処理時間が６００分を超えることは、経済的な観点などから好ましくない。１５０〜２５０℃で１０分間以上熱処理するのが更に好ましい。
【００４７】
２−１０．抽伸加工工程
以上のようにして得られるクラッド押出管を、所定の外径と肉厚になるように抽伸加工にかけるのが好ましい。この抽伸加工には、生産性の高いドローブロック式連続抽伸機を使用するのが望ましい。
【実施例】
【００４８】
次に、本発明を実施例に基づいてさらに詳細に説明する。なお、これらの実施例は、本発明を説明するための例示に過ぎず、本発明の技術的範囲を限定するものでない。
【００４９】
本発明例１〜４７及び比較例１〜１３
犠牲陽極材層には、表１に示す組成の合金を用いた。これらの合金を表１に示す鋳塊表面冷却速度で半連続鋳造法により鋳造し面削を施した。心材には、表２に示す組成の合金を用いた。これら心材用合金を半連続鋳造法により鋳造した。心材用鋳塊は、５２０℃で６時間の均質化処理を行い、所定の厚さに面削した。なお、犠牲陽極材層用鋳塊の板厚及び面削後の心材用鋳塊の厚さは、犠牲陽極材層の片面クラッド率が１０％となるように調整した。
【００５０】
【表１】
2014055339.tif 000002
【００５１】
【表２】
2014055339.tif 000003
【００５２】
次に、心材用鋳塊の片面に犠牲陽極材層用鋳塊を重ねて表３、４に示すように組み合わせてビレットを作製した。表３、４に示す条件で、これらのビレットを押出成形工程前の加熱工程にかけた。次いで、加熱処理したビレットを用いて、間接押出機によって外径４７ｍｍ、肉厚３．５ｍｍのクラッド押出管を成形した。得られたクラッド押出管を、表３、４に示す条件で押出成形工程後の冷却工程にかけた。更に、冷却したクラッド押出管を表３、４に示す冷却工程後の熱処理工程にかけた。最後に、クラッド押出管をドローブロック式連続抽伸機により抽伸加工を施し、外径１０ｍｍ、肉厚０．８ｍｍ、クラッド率１０％の２層クラッド押出管試料を作製した。
【００５３】
【表３】
2014055339.tif 000004
【００５４】
【表４】
2014055339.tif 000005
【００５５】
以上のようにして作製した２層クラッド押出管試料の特性を、以下のようにして評価した。
【００５６】
（ａ）犠牲陽極材層中のＭｇ−Ｓｉ系晶出物の面密度
２層クラッド板試料の犠牲陽極材層からミクロ組織観察用試験片を切出し、厚さ方向の断面におけるＭｇ−Ｓｉ系の晶出物分布を測定した。ＳＥＭ（Ｓｃａｎｎｉｎｇ  Ｅｌｅｃｔｒｏｎ  Ｍｉｃｒｏｓｃｏｐｅ）を用い、２５００倍の組成像を観察し、５視野選択し、黒く観察されるＭｇ−Ｓｉ系の晶出物を画像処理により抽出して円相当直径１．０〜１０μｍの面密度を測定し、５視野の算術平均値を求めた。
【００５７】
（ｂ）犠牲陽極材層中のＭｇ−Ｓｉ系析出物の体積密度
２層クラッド板試料を、１７５℃で５時間熱処理した。次いで、犠牲陽極材表面からＦＩＢ（Ｆｏｃｕｓｅｄ  Ｉｏｎ  Ｂｅａｍ）で厚さ１００〜２００ｎｍ程度の試験片を作製した。試料片の表面から５μｍまでの深さの領域において、アルミニウムマトリックスの１００面に沿って３方向に析出する針状の析出物を、５０万倍の倍率で透過型電子顕微鏡（ＴＥＭ）を用いて任意に５箇所観察した。各箇所の画像中において、長さ１０〜１０００ｎｍを有する針状のＭｇ−Ｓｉ系析出物数を計測した。更に、この針状析出物と直行する点状析出物（針状のものを正面から観察するので点状に見える）のうち１００ｎｍ以下のものの数も計測し、これらを針状析出物の数と合計したものを、測定体積で割って各観察箇所におけるＭｇ−Ｓｉ系析出物の体積密度とした。最後に、各観察箇所における体積密度の算術平均値を算出して、試料におけるＭｇ−Ｓｉ系析出物の体積密度とした。ここで、点状析出物（針状のものを正面から観察するので点状に見える）の数も合計している理由は以下である。すなわち、針状のＭｇ−Ｓｉ系析出物はアルミニウムマトリックス中の１００面に沿って３方向に同様に析出しており、点状に見える析出物も直角方向から見れば長さ１０〜１０００ｎｍを満たす可能性がある。長さ１０ｎｍ未満のＭｇ−Ｓｉ系析出物は透過型電子顕微鏡（ＴＥＭ）では観察が難しく正面から見ても明確には点として認識・計測できない。長さが１０００ｎｍを超える針状のＭｇ−Ｓｉ系析出物は正面から見た場合、太さが１００ｎｍを超えるのでそれは計測から除外した。また、Ｍｇ−Ｓｉ系晶出物が点として見える場合にも直径が２００ｎｍ以上なのでそれも計測から除外した。
【００５８】
（ｃ）ＳＷＡＡＴ試験
２層クラッド板試料を用いて、大気曝露環境を模擬したＡＳＴＭ  Ｇ８５に準じたＳＷＡＡＴを１５００時間行った。ＳＷＡＡＴ試験後において、試験片の表面の腐食生成物を除去し腐食深さを測定した。測定箇所は１０箇所とし、それらの最大値をもって腐食深さとした。腐蝕深さが８０μｍ未満の場合を優良とし、８０μｍを超え９０μｍ未満の場合を良好とし、９０μｍ以上の場合と貫通の場合を不良とした。
【００５９】
（ｄ）循環サイクル試験
更なる耐食性の評価として、水系冷媒環境を模擬した循環サイクル試験を行った。Ｃｌ−：１９５ｐｐｍ、ＳＯ４２−：６０ｐｐｍ、Ｃｕ２＋：１ｐｐｍ、Ｆｅ２＋：３０ｐｐｍを含有し温度８８℃の水溶液を、上記熱処理した試料片の試験面に対して比液量６ｍＬ／ｃｍ２、流速２ｍ／秒で８時間流通し、その後、試料片を１６時間放置した。このような加熱流通と放置からなるサイクルを３ヶ月間行った。循環サイクル試験後において、試験片の表面の腐食生成物を除去し腐食深さを測定した。測定箇所は１０箇所とし、それらの最大値をもって腐食深さとした。腐蝕深さが８０μｍ未満の場合を優良とし、８０μｍを超え９０μｍ未満の場合を良好とし、９０μｍ以上の場合と貫通の場合を不良とした。なお、心材表面にはマスキングを施し、試験水溶液に触れないようにした。
【００６０】
以上の（ａ）〜（ｄ）の各評価結果を、表５、６に示す。
【００６１】
【表５】
2014055339.tif 000006
【００６２】
【表６】
2014055339.tif 000007
【００６３】
表５に示すように、本発明例１〜３６では、Ｍｇ−Ｓｉ系晶出物の面密度及びＭｇ−Ｓｉ系析出物の体積密度が規定範囲内であり、ＳＷＡＡＡＴ後及び循環サイクル試験による腐食深さが８０μｍ未満で、犠牲陽極材層を貫通するものではなかった。
【００６４】
本発明例３７〜４０では、Ｍｇ−Ｓｉ系晶出物の面密度は規定範囲内であるが、Ｍｇ−Ｓｉ系析出物の体積密度が規定範囲外であるため、ＳＷＡＡＡＴ後及び循環サイクル試験による腐食深さが８０μｍ程度となった。
【００６５】
本発明例４１〜４６では、押出成形後の冷却工程を経たクラッド押出管を熱処理することにより、Ｓｉ系析出物の体積密度が増大しており、ＳＷＡＡＡＴ後及び循環サイクル試験による耐食性に更に優れていた。
【００６６】
本発明例４７では、熱処理時間が短いために、Ｓｉ系析出物の体積密度の増大効果が低く、ＳＷＡＡＡＴ後及び循環サイクル試験による耐食性は未熱処理品と同等であった。
【００６７】
これに対して、表６に示すように比較例１では、犠牲陽極材層用鋳塊の半連続鋳造工程において鋳塊表面の冷却速度が遅かったため、Ｍｇ−Ｓｉ系晶出物の面密度が多かった。その結果、ＳＷＡＡＡＴ後及び循環サイクル試験による腐食深さが８０μｍを大きく超え、犠牲陽極材層を貫通して心材の一部まで腐食した。
【００６８】
比較例２では、犠牲陽極材層のＳｉ含有量が少なかったため、犠牲陽極材層の強度が不足し、クラッド管製造時に犠牲陽極材層の不均一な伸びが発生し、犠牲陽極材層のクラッド率が不均一となり、（ａ）〜（ｄ）の各評価を行なうことができなかった。
【００６９】
比較例３では、犠牲陽極材層のＳｉ含有量が多かったため、押出成形工程後に犠牲陽極材層が溶融した。その結果、（ａ）〜（ｄ）の各評価を行なうことができなかった。
【００７０】
比較例４では、犠牲陽極材層のＭｇ含有量が少なかったため、犠牲陽極材層の強度が不足し、クラッド管製造時に犠牲陽極材層の不均一な伸びが発生し、犠牲陽極材層のクラッド率が不均一となり、（ａ）〜（ｄ）の各評価を行なうことができなかった。
【００７１】
比較例５では、犠牲陽極材層のＭｇ含有量が多かったため、押出成形工程において犠牲陽極材層と心材が一部接合されなかった。その結果、（ａ）〜（ｄ）の各評価を行なうことができなかった。
【００７２】
比較例６では、犠牲陽極材層のＦｅ含有量が多かった。その結果、腐食速度が増大し、ＳＷＡＡＡＴ後及び循環サイクル試験による腐食深さが８０μｍを大きく超え、犠牲陽極材層を貫通して心材の一部まで腐食した。
【００７３】
比較例７では、犠牲陽極材層のＣｕ含有量が多かった。その結果、腐食速度が増大し、ＳＷＡＡＡＴ後及び循環サイクル試験による腐食深さが８０μｍを大きく超え、犠牲陽極材層を貫通して心材の一部まで腐食した。
【００７４】
比較例８では、犠牲陽極材層のＭｎ含有量が多かったため、鋳造時に割れが発生した。その結果、（ａ）〜（ｄ）の各評価を行なうことができなかった。
【００７５】
比較例９では、犠牲陽極材層のＴｉ含有量が多かったため、鋳造時に割れが発生した。その結果、（ａ）〜（ｄ）の各評価を行なうことができなかった。
【００７６】
比較例１０では、犠牲陽極材層のＺｒ含有量が多かったため、鋳造時に割れが発生した。その結果、（ａ）〜（ｄ）の各評価を行なうことができなかった。
【００７７】
比較例１１では、犠牲陽極材層のＣｒ含有量が多かったため、鋳造時に割れが発生した。その結果、（ａ）〜（ｄ）の各評価を行なうことができなかった。
【００７８】
比較例１２では、犠牲陽極材層のＮｉ含有量が多かった。その結果、腐食速度が増大し、ＳＷＡＡＡＴ後及び循環サイクル試験による腐食深さが８０μｍを大きく超え、犠牲陽極材層を貫通して心材の一部まで腐食した。
【００７９】
比較例１３では、犠牲陽極材層のＶ含有量が多かったため、鋳造時に割れが発生した。その結果、（ａ）〜（ｄ）の各評価を行なうことができなかった。
【産業上の利用可能性】
【００８０】
本発明により、ルームエアコンの配管、自動車用熱交換器の配管、自動車及び各種産業用機器の配管として、大気環境、塩害環境、海水環境、酸性やアルカリ性の特殊環境等においても良好な耐食性を発揮するアルミニウム製クラッド管が提供される。